Способ нанесения светопоглощающего покрытия на стальную подложку элемента оптической системы

Способ изготовления светопоглощающих элементов оптических систем на стальных подложках, включающий предварительную подготовку стальных подложек, обезжиривание и промывку, последующее травление в растворе минеральных кислот, нанесение слоя целевого покрытия, отличающийся тем, что операцию травления ведут в растворе соляной кислоты концентрации 380-400 г/л, при комнатной температуре в течение 20-30 мин, затем проводят осветление поверхности стальной подложки путем обработки в растворе, содержащем ангидрид хромовый 60-100 г/л и кислоту серную 5-15 г/л при комнатной температуре в течение 10-20 с, затем осуществляют гальваническое осаждение меди с получением подслоя меди в стандартном электролите, а целевое комплексное хромосодержащее светопоглошающее покрытие получают путем гальванического хромирования в электролите следующего состава, г/л:
хромовый ангидридл
250-280
кислота борная
10-15
натрий азотнокислый
3,0-5,0
2
при плотности тока 30-75 А/дм, температуре 15-30°С в течение 5-15 мин, при этом чередуют операции получения слоев многослойного покрытия с промывкой в проточной холодной воде, и окончательно полученные изделия извлекают из электролитической ванны, промывают и сушат на открытом воздухе при комнатной температуре.